FR 2222451 A1 19741018 FR 7309909 A 19730320 La présente invention concerne un bain amélioré de polissage électrolytique de l'or. On connSSt des bains de la sorte qui sont disponibles sur le marché sous forme de solutions prêtes à ltemploi ou de poudres composites à faire dissoudre dans de l'eau, mais qui ne donnent pas entière satisfaction à l'un et (ou) à l'autre des points de vue suivants : - puissance nécessaire et par conséquent coût excessif du redresseur nécessaire à l'obtention de la densité de courant qutexize le bain utilisé - rapport du degré de poli voulu à la perte de poids également excessif. la présente invention a comme but principal de proposer un bain qui permette - d'une part, de travailler à plus faible densité de courant que les bains existants ; - d'autre part, d'obtenir, toutes choses égales d'ailleurs, un rapport du degré de poli à la perte de poids moins élevé que les bains existantes0 Â cette fin un bain de polissage électrolytique de l'or suivant l'invention se caractérise en ce qu'il renferme dans i litre d'eau pure : de 21 à 26 g, de préférence 25 g de ferrocyanure de potassium de 13 à 18 g, de préférence 14,5 g de tartrate de sodium et de po potassium de 1 à 3 g, de préférence 2 g de tétraborate de sodium ; de 64 à 70 g, de préférence 67 g de cyanure de potassium. Mais la présente invention a également pour but, en partant du bain de composition ainsi définit de proposer une liqueur composite permettant la préparation dudit bain mais qui soit non toxique, de façon à éliminer toutes les complications que présentent l'approvi- sionnement, le stockage et la vente des bains connus, à tous les stades de la distribution. Â cette fin une telle liqueur composite suivant l'invention se caractérise en ce qu'elle renferme dans 100 ml d'eau pure : de 21 à 26 g,de préférence 25 g de ferrocyanure de potassium ; de 13 à 18 g,de préférence 14,5 g de tartrate de sodium et de potassium ; de 1 à 3 g,de préférence 2 g de tétraborate de sodium. Avantageusement, cette liqueur peut être complétée d'au moins un additif destiné à modifier ses propriétés organoleptiques pour augmenter son attrait commercial, par exemple de bleu de méthylène lui conférant une belle coloration vert émeraude. EIEKP3if le mode de préparation d'un bain de 5 1 à partir de la liqueur suivant l'invention peut se ramener au processus suivant. On part d'une solution renfermant 335 g -+ 5 % de cyanure de potassium dans 3 litres d'eau distillée préalablement portés à environ 700C, on ajoute % litre de la liqueur composite suivant l'invention une fois agitée et on complète le tout à 5 litres par de l'eau distillée. le mode d'utilisation du bain ainsi préparé est le suivant. On opère dans une cuve qui peut être en acier inoxydable, en verre connu sous le nom de "Pyrex" ou en polypropylène pur. La cuve comporte une cathode en acier inoxydable largement dimensionnée, un porte-pièces ayant des crochets en platine, un régulateur de température donnant une précision de + 30C et un redresseur du courant d'alimentation capable de fournir une densité de courant suffisante pour un travail déterminé. il n'est pas nécessaire de disposer d'un agitateur si la cuve est d'une capacité inférieure à 10 litres. Comme l'uniformité de l'état de surface d'un métal est toujours un facteur de bonne reproductibilité du polissage électrolytique, il est utile que les pièces, avant leur introduction dans le bain, soient systématiquement sablées ou miGro-billées. le travail de polissage d'électrolytique se fait autant que possible à 700C. Dans le cas cependant de faible capacité du redresseur, on peut forcer la température Jusqu'à 80 - 850C environ. En ce qui concerne la densité de courant on peut considérer que pour une surface à polir de 1 dm2 la fourchette de puissance est la suivante 6 à 8 V - 20 à 30 À 20 à 25 V - 100 à 120 À Dans le cas où on constate un certain affaiblissement des résultats donnés par un bain ayant déjà un certain vieillissement par l'usage, on compense les pertes par évaporation ou par entraSnement par de petits appoints de chacun 20 g de cyanure de potassium et 30 ml de liqueur. En fin de travail les résidus déposés sur la cathode, au fond de la cuve et (ou) sur ses parois, sont systématiquement enlevés, puis neutralisés, enfin amenés à fusion pour récupération de l'or. le filtrage du bain par contre est à déconseiller. Au début de tout nouveau travail, on remet le bain à niveau normal par un apport d'eau déminéralisée ou même mieux d'eau distillée. À leur sortie du bain les pièces, surtout celles provenant de fontes à cire perdue, peuvent rester revêtues de composés chimiques indésirables. Oes composés sont éliminés en faisant alterner des rinçages à lteau de ces pièces avec des immersions d'environ 30 secondes chacune dans une solution d'hypochlorite de soude renfermant par exemple en volumes 5 % d'eau de Javel concentrée dans 95 * d'eau. Dans le cas où l'on craint que le métal ne soit poreux ces immersions sont faites dans une solution agitée par voie magnétique ou aux ultra-sons. RE VEN 1) iO ÂT i ON S 1 - Bain amélioré de polissage électrolytique de l'or, caractérisé en ce qu'il renferme dans 1 litre d'eau pure de 21 à 26 g,de préférence 25 g de ferrocyanure de potassium de 13 à 18 g,de préférence 14,5 g de tartrate de sodium et de potassium de 1 à 3 g,de préférence 2 g.de tétraborate de sodium de 64 à 70 g,de préférence 67 g de cyanure de potassium. 2 - Liqueur composite commercialisable non toxique permettant la préparation d'un bain de polissage électrolytique de l'or selon la revendication 1, caractérisée en ce quelle renferme dans 100 ml d'eau pure de 21 à 26 g,de préférence 25 g de ferrocyanure de potassium ; de 13 à 18 g,de préférence 14,5 g de tartrate de sodium et de potassium de 1 à 3 g, de préférence 2 g de tétraborate de sodium. 3 - Liqueur selon la revendication 2, caractérisée en ce qu'elle est complétée d'au moins un additif destiné à modifier ses propriétés organoleptiques pour augmenter son attrait commercial.